КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: каолин 40,5-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, мраморную муку, керамический череп, доломит, что дополнительно содержит кварцевую муку при следующем соотношении компонентов, мас.%: каолин 40,0-50,0; мраморная мука 1,0-1,5; керамический череп 0,5-0,9; доломит 0,5-1,0; кварцевая мука 27,0-32,5.
2
2
3
2
2
3
2
2
Для приготовления керамической массы используют каолины следующего состава, мас.%: SiO 13,86-35,55; AlO 47,49-78,5; TiO 0,25-1,2; FeO 0,35-2,5; CaO 0,13-0,71; MgO 0,18-0,9; NaO+KO 0,18-1,6; п.п.п. 6-12,87.
2
2
3
2
3
2
2
2
Используют глины, включающие, мас.%: SiO 51,08-55,88; AlO 30,0-33,63; FeO 0,59-0,72; TiO 1,04-1,1; CaO 0,48-0,62; MgO 0,84-0,93; NaO 0,4-1,58; KO 0,36-2,04; п.п.п. 7,0-7,99.
В таблице приведены составы керамической массы для изготовления облицовочной плитки.
Таблица
Компоненты
Состав, мас.%
1
2
3
Каолин
40,0
45,0
50,0
Глина
25,0
23,1
20,0
Мраморная мука
1,0
1,0
1,5
Керамический череп
0,5
0,9
0,9
Доломит
1,0
0.5
0,5
Кварцевая мука
32,5
29,5
27,1
Прочность на сжатие, МПа
-40
~40
~40
Компоненты дозируют в требуемых количествах, размалывают, смешивают и готовят керамическую массу с влажностью 10-13%. Из приготовленной массы под давлением прессуют плитку. На поверхность отформованной плитки наносят слой глазури и обжигают при температуре 1150-1250°С.
Источники информации
1. А.с. №44772 Болгарии, 1989.